(57)【要約】【課題】電極の位置ずれを防止すること及び電極活物質層の表面が荒れて界面抵抗値が上昇することの防止が可能なリチウムイオン電池及びその製造方法を提供すること。【解決手段】正極集電体の表面に正極活物質層が形成された正極と、負極集電体の表面に負極活物質層が形成された負極とが、セパレータを介して積層されてなるリチウム二次単電池を有するリチウムイオン電池において、正極集電体及び負極集電体の表面にはそれぞれ正極枠体及び負極枠体が形成され、正極活物質層及び負極活物質層はそれぞれ正極枠体及び負極枠体の内側に形成され、正極枠体及び負極枠体のそれぞれには、対向する正極枠体及び負極枠体に係合可能な係合部が設けられ、正極及び負極は、正極枠体及び負極枠体の係合部が互いに係合することで、セパレータを介して積層されている。【選択図】  図１
2020061282.tif 000002
【特許請求の範囲】
【請求項１】
正極集電体の表面に正極活物質層が形成された正極と、負極集電体の表面に負極活物質層が形成された負極とが、セパレータを介して積層されてなるリチウム二次単電池を有するリチウムイオン電池であって、
前記正極集電体及び前記負極集電体の表面にはそれぞれ正極枠体及び負極枠体が形成され、前記正極活物質層及び前記負極活物質層はそれぞれ前記正極枠体及び前記負極枠体の内側に形成され、
前記正極枠体及び前記負極枠体のそれぞれには、対向する前記正極枠体及び前記負極枠体に係合可能な係合部が設けられ、
前記正極及び前記負極は、前記正極枠体及び前記負極枠体の前記係合部が互いに係合することで、前記セパレータを介して積層されているリチウムイオン電池。
【請求項２】
請求項１記載のリチウムイオン電池において、
前記係合部は、前記正極枠体及び前記負極枠体の側部に設けられ、対向する前記正極枠体及び前記負極枠体の前記係合部に係止可能な係止部であるリチウムイオン電池。
【請求項３】
請求項１または２記載のリチウムイオン電池において、
前記正極活物質層が正極活物質粒子の非結着体であり、前記負極活物質層が負極活物質粒子の非結着体であるリチウムイオン電池。
【請求項４】
正極集電体の表面に形成された正極枠体及びこの正極枠体の内側に形成された正極活物質層からなる正極と、負極集電体の表面に形成された負極枠体及びこの負極枠体の内側に形成された負極活物質層からなる負極とが、セパレータを介して積層されてなるリチウム二次単電池を有するリチウムイオン電池の製造方法であって、
前記正極集電体及び前記負極集電体の表面に形成された前記正極枠体及び前記負極枠体のそれぞれは他方の前記正極枠体及び前記負極枠体に係合可能な係合部を有し、
前記正極枠体及び前記負極枠体の前記係合部を互いに係合させることで前記正極及び前記負極を前記セパレータを介して積層する工程を有するリチウムイオン電池の製造方法。
【発明の詳細な説明】
【技術分野】
【０００１】
この発明は、リチウムイオン電池及びその製造方法に関するものである。
【背景技術】
【０００２】
リチウムイオン（二次）電池は、高容量で小型軽量な二次電池として、近年様々な用途に多用されている。このうち、小型で薄型のリチウムイオン電池として、正極活物質及び電解液を含む正極活物質層を正極集電体の表面に形成した正極と、同様に負極活物質及び電解液を含む負極活物質層を負極集電体の表面に形成した負極とをセパレータを挟んで積層して略平板状のリチウム二次単電池を製造し、このリチウム二次単電池を複数層積層して積層型電池モジュールとして構成されたリチウムイオン電池が従来知られている。
【０００３】
このようなリチウムイオン電池においては、精度良く位置決めした状態で正極及び負極を積層することが求められており、かかる要求を実現するリチウムイオン電池の製造方法として、例えば、正極及び／又は負極積層体を複数積層して電極積層体群を形成し、この電極積層体群を鉛直方向に落下させつつ、電極積層体群を包囲している複数の整列部材により電極積層体群の側面を押すことで電極積層体群を整列させる技術が提案されている（特許文献１参照）。
【先行技術文献】
【特許文献】
【０００４】
【特許文献１】特開２０１７−７６４８９号公報
【発明の概要】
【発明が解決しようとする課題】
【０００５】
しかしながら、上述した従来のリチウムイオン電池の製造方法では、電極積層体群を落下させ、かつ、整列部材を電極積層体群に向けて押す構成が必要であり、その製造工程に手間がかかるとともに、整列部材をタイミング良く押せないときには電極のズレが生じる可能性を防止することができない、という課題や、電極積層体群を整列させるときに生じる摩擦によって電極活物質層の表面が荒れて界面抵抗値が上昇することが考えられる等の課題があった。
【０００６】
そこで、この発明は、電極の位置ずれを防止すること及び電極活物質層の表面が荒れて界面抵抗値が上昇することの防止が可能なリチウムイオン電池及びその製造方法を提供することを目的とするものである。
【課題を解決するための手段】
【０００７】
この目的を達成するため、この発明は、正極集電体の表面に正極活物質層が形成された正極と、負極集電体の表面に負極活物質層が形成された負極とが、セパレータを介して積層されてなるリチウム二次単電池を有するリチウムイオン電池において、正極集電体及び負極集電体の表面にそれぞれ正極枠体及び負極枠体が形成され、正極活物質層及び負極活物質層がそれぞれ正極枠体及び負極枠体の内側に形成され、正極枠体及び負極枠体のそれぞれに、対向する正極枠体及び負極枠体に係合可能な係合部が設けられ、正極及び負極が、正極枠体及び負極枠体の係合部が互いに係合することで、セパレータを介して積層されていることを特徴とする。
【０００８】
ここで、本発明においてリチウム二次単電池とは、正極活物質層が正極集電体の表面に形成された正極と、負極活物質層が負極集電体の表面に形成された負極とを有し、正極と負極とがセパレータを介して積層された構造を有し、電池容器、端子配置及び電子制御装置等を備えていない電池である（参考：日本工業規格JIS C8715-2「産業用リチウム二次電池の単電池及び電池システム」）。なお、リチウム二次単電池は単電池と略する場合がある。
【０００９】
ここで、係合部が、正極枠体及び負極枠体の側部に設けられ、対向する正極枠体及び負極枠体の係合部に係止可能な係止部とすることが好ましい。また、正極活物質層が正極活物質粒子の非結着体であり、負極活物質層が負極活物質粒子の非結着体であることが好ましい。
【００１０】
また、本発明は、正極集電体の表面に形成された正極枠体及びこの正極枠体の内側に形成された正極活物質層からなる正極と、負極集電体の表面に形成された負極枠体及びこの負極枠体の内側に形成された負極活物質層からなる負極とが、セパレータを介して積層されてなるリチウム二次単電池を有するリチウムイオン電池の製造方法において、正極集電体及び負極集電体の表面に形成された正極枠体及び負極枠体のそれぞれが他方の正極枠体及び負極枠体に係合可能な係合部を有し、正極枠体及び負極枠体の係合部を互いに係合させることで正極及び負極をセパレータを介して積層する工程を有することを特徴とする。
【発明の効果】
【００１１】
このような本発明のリチウムイオン電池は、正極活物質層及び負極活物質層がそれぞれ内側に形成された正極枠体及び負極枠体に、対向する正極枠体及び負極枠体に係合可能な係合部が設けられ、正極及び負極が、正極枠体及び負極枠体の係合部が互いに係合することで、リチウム二次単電池が形成されている。
【００１２】
上記した構成なので、電極の位置ずれを防止するとともに電極積層体群を整列させるときに生じる摩擦によって電極活物質層の表面が荒れて界面抵抗値が上昇することを防止することが可能となる。
【図面の簡単な説明】
【００１３】
【図１】本発明の第１実施形態であるリチウムイオン電池に用いられるリチウム二次単電池を示す分解斜視図である。
【図２】第１実施形態のリチウムイオン電池の係止部を示す要部斜視図である。
【図３】第１実施形態のリチウムイオン電池を示す断面図である。
【図４】第１実施形態のリチウムイオン電池を示す斜視図である。
【図５】第１実施形態のリチウムイオン電池の製造方法を示す工程図である。
【図６】本発明の第２実施形態であるリチウムイオン電池に用いられるリチウム二次単電池の要部を示す断面図である。
【図７】本発明の変形例であるリチウムイオン電池に用いられるリチウム二次単電池を示す斜視図である。
【発明を実施するための形態】
【００１４】
以下、図面を参照して、本発明の実施の形態であるリチウムイオン電池及びその製造方法について説明する。
【００１５】
（第１実施形態）
図３は、本発明の第１実施形態であるリチウムイオン電池を示す断面図、図４は第１実施形態のリチウムイオン電池を示す斜視図である。
【００１６】
これら図において、本実施形態のリチウムイオン電池Ｌは、リチウムイオン電池Ｌの外殻をなす、可撓性を有する容器２０内に外形略平板状の単電池１が直列に複数積層された積層型電池モジュール２１が収納されて構成されている。
【００１７】
単電池１は、図１に詳細を示すように、略平板状の樹脂集電体である正極集電体７の表面に正極活物質層５が形成された正極２と、同様に略平板状の樹脂集電体である負極集電体８の表面に負極活物質層６が形成された負極３とが、同様に略平板状のセパレータ４を介して積層されて構成され、全体として略平板状に形成されている。
【００１８】
正極活物質層５及び負極活物質層６は、正極活物質粒子又は負極活物質粒子と電解液とを含む正極活物質層及び負極活物質層である。なお、電解液と正極活物質粒子又は負極活物質粒子とを混合した正極活物質層５及び負極活物質層６は、スラリー状であってもよく、スラリーよりも流動性の低い状態（例えばファニキュラー状態やペンデュラー状態とも呼ばれるおからのような半固体状）であってもよい。
【００１９】
正極集電体７及び負極集電体８の表面（図１において正極集電体７の下面、負極集電体８の上面）には、外形がこれら正極集電体７及び負極集電体８にほぼ等しい矩形枠状の正極枠体９及び負極枠体１０がそれぞれ形成されている。そして、正極活物質層５及び負極活物質層６は、それぞれ正極枠体９及び負極枠体１０の内側に形成、配置され、これら正極活物質層５及び負極活物質層６の表面（図１において正極活物質層５の下面、負極活物質層６の上面）には、正極活物質層５及び負極活物質層６の表面を覆い、その端部が正極枠体９及び負極枠体１０の上面９ａ、１０ａにまで至る（図４参照）セパレータ４が配置されている。なお、本実施形態では、セパレータ４として正極活物質層５及び負極活物質層６のそれぞれの表面を覆う一対のセパレータが用いられているが、すくなくとも、一枚のセパレータが正極活物質層５及び負極活物質層６のいずれか一方の表面に配置されていればよい。
【００２０】
本実施形態では、一対の正極枠体９及び負極枠体１０は略同一形状に形成されており、従って、正極活物質層５及び負極活物質層６の表面積も略同一とされている。しかしながら、本発明のリチウムイオン電池Ｌにおいて、正極活物質層５の表面積と負極活物質層６の表面積は同一であっても異なっていてもよい。
【００２１】
本発明のリチウムイオン電池Ｌは、正極集電体７及び負極集電体８の表面に設けた正極枠体９及び負極枠体１０の内側に正極活物質層５及び負極活物質層６をそれぞれ形成しているので、正極枠体９、負極枠体１０の形状と大きさを制御することで正極活物質層５及び負極活物質層６の表面積をそれぞれ制御できる。
【００２２】
また、正極活物質層５の面積と負極活物質層６の面積とを同一にした場合には、特に精度良く積層する必要があるが、本発明のリチウムイオン電池Ｌは積層を精度良くおこなうことができる。
【００２３】
正極集電体７とセパレータ４との間の間隔、及び、負極集電体８とセパレータ４との間の間隔は、それぞれ正極枠体９、負極枠体１０の高さによって定まり、これら正極枠体９、負極枠体１０の高さはリチウムイオン電池Ｌの容量に応じて調整され、これら正極集電体７、負極集電体８及びセパレータ４の位置関係は必要な間隔が得られるように定められている。
【００２４】
そして、図１に示すように、正極２及び負極３がセパレータ４を介して対向した状態で向き合わされた状態で配置され、そして、セパレータ４を挟んで正極２と負極３とが積層されることで、本実施形態の単電池１が構成されている。
【００２５】
ここで、本実施の形態においては、正極枠体９、負極枠体１０の側面９ｂ、１０ｂ及び上面９ａ、１０ａのそれぞれには、対向する正極枠体９及び負極枠体１０に係止及び係合可能な係止部１１及び係合部１２がそれぞれ形成されている。
【００２６】
なお、本発明のリチウムイオン電池においては、係止部１１及び係合部１２は枠体９、１０の側面、上面又はその両方に組み合わせることで係止及び係合可能に形成されていればよく、少なくとも枠体９、１０の側面に形成されていることが好ましい。枠体９、１０の側面に係止及び係合可能に形成されているとリチウム二次単電池１の機械的強度が向上するため好ましい。
【００２７】
枠体９、１０の側面に形成される場合の一例である係止部１１は、図２に詳細を示すように、負極枠体１０の側面１０ｂから立設された爪部１１ａと、正極枠体９の側面９ｂに形成され、爪部１１ａが係止可能な形状を有する段部１１ｂとを有する。また、爪部１１ａの内方には中空の孔部１１ｃが形成されており、この孔部１１ｃにより爪部１１ａの枠体１０の内方への変形を許容し、もって爪部１１ａと段部１１ｂとの係止を容易かつ確実なものとしている。
【００２８】
また、枠体９、１０の上面に形成される場合の一例である係合部１２は、図１に詳細を示すように、負極枠体１０の上面１０ａから突設された突起１２ａと、正極枠体９の上面９ａに形成され、突起１２ａが挿入、係合可能な凹部１２ｂとを有する。
【００２９】
そして、正極２及び負極３は、互いに対向する正極枠体９及び負極枠体１０がその係止部１１により係止されかつ係合部１２により係合することで、セパレータ４を介して積層されている。この際、枠体９、１０の上面９ａ、１０ａを図略のシール部材により封止することが好ましい。
【００３０】
シール部材を構成する材料は、正極枠体９の上面９ａと負極枠体１０の上面１０ａとに対して接着性を有し、これを一体に固定可能な材料であり、電池作動温度下での耐熱性と絶縁性とを有し、電解液が浸透しない熱可塑性樹脂及び熱硬化性樹脂等であれば良く、例えばウレタン樹脂、エポキシ樹脂、ポリエチレン樹脂、ポリプロピレン樹脂及びポリイミド樹脂から選択して使用することができる。また、シール部材を構成する材料は、液状シール材、接着テープ型シール材及びホットメルト型シール材等の形態にして用いることができる。
また、市場から入手できるホットメルト接着剤を用いることもできる。
【００３１】
図１に示す単電池１は、隣り合う単電池１の正極集電体７の上面と負極集電体８の下面とが隣接するように直列に積層されて積層型電池モジュール２１が形成され、そして、この積層型電池モジュール２１が容器２０に好ましくは減圧封止されて収納されて、図３、４に示す本実施形態のリチウムイオン電池Ｌが構成されている。
【００３２】
詳細を図３に示す本実施形態のリチウムイオン電池Ｌを構成する容器２０は、上容器２０ａ及び下容器２０ｂに分割されて構成されている。上容器２０ａ及び下容器２０ｂは略同一の形状に形成されており、上面が開口した上容器本体２０ｃ及び下容器本体２０ｄと、これら上容器本体２０ｃ及び下容器本体２０ｄの図３において左右の端部から側方に突出する一対の上容器縁部２０ｅ及び下容器縁部２０ｆとを備える。
【００３３】
リチウムイオン電池Ｌを構成する容器２０は、図３に示す容器に限定されず、一対のシートに分割された容器及び袋状に形成された容器であってもよい。
【００３４】
そして、図３に示す容器２０においては、上容器２０ａ及び下容器２０ｂが相対向して配置されることで形成される内部空間に積層型電池モジュール２１が収納され、この内部空間が好ましくは減圧された状態で、上容器縁部２０ｅ及び下容器縁部２０ｆが図略のシール部材により封止されることで、本実施形態のリチウムイオン電池Ｌが構成される。上容器縁部２０ｅ及び下容器縁部２０ｆを封止するシール部材としては、枠体を封止するシール部材と同様のものを用いることができる。
【００３５】
ここで、図３に示すように、上容器２０ａ及び下容器２０ｂと積層型電池モジュール２１との間には電極端子１３、１４がそれぞれ介在されており、この電極端子１３、１４の一部１３ａ、１４ａは上容器縁部２０ｅ及び下容器縁部２０ｆを通ってリチウムイオン電池Ｌの外方にまで延出している。
【００３６】
ここで、本明細書において、「正極活物質層及び負極活物質層が正極枠体及び負極枠体の内側に形成された」とは、正極集電体７及び負極集電体８の表面に形成された正極枠体９、負極枠体１０の内側に対応する活物質層が配置されている状態を意味し、好ましくは、正極活物質層５及び負極活物質層６が正極枠体９、負極枠体１０の内側をそれぞれ満たしている状態を意味する。正極枠体９の内側に配置された正極活物質層５は正極活物質粒子と電解液とが混合された状態であり、負極枠体１０の内側に配置された負極活物質層６は負極活物質粒子と電解液とが混合された状態である。
【００３７】
本発明において正極枠体９及び負極枠体１０の内側に正極活物質層５及び負極活物質層６が配置された状態にするには、粉体状の正極活物質粒子及び負極活物質粒子を枠体９、１０の内側にそれぞれに直接に入れてもよく、正極活物質粒子と電解液とを含んでなる混合物（正極スラリーともいう）及び負極活物質粒子と電解液とを含んでなる混合物（負極スラリーともいう）を枠体９、１０の内側にそれぞれ入れることで行ってもよい。粉体状の正極活物質粒子及び負極活物質粒子を直接枠体９、１０の内側に入れた場合、その後電解液を入れることで枠体９、１０の内側に正極活物質層５及び負極活物質層６が配置される。
【００３８】
正極活物質粒子又は正極スラリー、及び負極活物質粒子又は負極スラリーを枠体９、１０の内側にそれぞれ入れる際には、正極集電体７及び負極集電体８に振動、衝撃を与えることが好ましい。振動、衝撃を与えることで正極活物質粒子又は正極スラリー、及び負極活物質粒子又は負極スラリーを枠体９、１０の内側に均一に充填することができるので好ましい。
【００３９】
また、正極活物質粒子又は負極活物質粒子と電解液とを混合した前記の正極スラリー及び負極スラリー（以下、電極スラリーと記載する場合は正極スラリー及び負極スラリーを意味する）は、液体（電解液）中に活物質粒子が均一に懸濁した流動性のある混合物であるが、正極活物質粒子又は負極活物質粒子と電解液との重量比を調整することによってスラリーよりも流動性の低い状態（例えばファニキュラー状態やペンデュラー状態とも呼ばれるおからのような半固体状）又は活物質粒子が液体を吸収することによって生じた凝集体等の状態としてもよい。
【００４０】
正極活物質層５に含まれる正極活物質粒子としては、リチウムイオン電池に用いることができる公知の正極活物質粒子を用いることができ、リチウムと遷移金属との複合酸化物（例えばＬｉＣｏＯ２、ＬｉＮｉＯ２、ＬｉＭｎＯ２及びＬｉＭｎ２Ｏ４）、遷移金属酸化物（例えばＭｎＯ２及びＶ２Ｏ５）、遷移金属硫化物（例えばＭｏＳ２及びＴｉＳ２）及び導電性高分子（例えばポリアニリン、ポリピロール、ポリチオフェン、ポリアセチレン、ポリ−ｐ−フェニレン及びポリカルバゾール）等が挙げられる。
【００４１】
また、負極活物質層６に含まれる負極活物質粒子としては、リチウムイオン電池に用いることができる公知の負極活物質粒子を用いることができ、黒鉛、難黒鉛化性炭素、アモルファス炭素、高分子化合物焼成体（例えばフェノール樹脂及びフラン樹脂等を焼成し炭素化したもの等）、コークス類（例えばピッチコークス、ニードルコークス及び石油コークス等）、炭素繊維、導電性高分子（例えばポリアセチレン及びポリキノリン等）、スズ、シリコン、及び金属合金（例えばリチウム−スズ合金、リチウム−シリコン合金、リチウム−アルミニウム合金及びリチウム−アルミニウム−マンガン合金等）、リチウムと遷移金属との複合酸化物（例えばＬｉ４Ｔｉ５Ｏ１２等）等が挙げられる。
【００４２】
本発明のリチウムイオン電池においては、正極活物質粒子又は負極活物質粒子が、その表面の少なくとも一部に被覆用樹脂組成物を含む被覆層を有する被覆正極活物質粒子又は被覆負極活物質粒子であることが好ましい。
【００４３】
活物質粒子の表面が被覆層を有すると、充放電時に生じる電極の体積変化が緩和され、電極の膨脹を抑制することができるため好ましい。
【００４４】
被覆層が含む被覆用樹脂としては、特開２０１７−０５４７０３号公報に非水系二次電池活物質被覆用樹脂として記載されたものを好適に用いることができる。
【００４５】
被覆層はさらに導電性フィラーを含んでもよく、導電性フィラーは導電性を有する材料から選択される。
【００４６】
導電性を有する材料としては、具体的には、金属［アルミニウム、ステンレス（ＳＵＳ）、銀、金、銅及びチタン等］、カーボン［グラファイト、カーボンブラック（アセチレンブラック、ケッチェンブラック、ファーネスブラック、チャンネルブラック、サーマルランプブラック等）、カーボンナノチューブ（単層、多層及びこれらの混合物等）等］、及びこれらの混合物等が挙げられるが、これらに限定されるわけではない。
【００４７】
これらの導電性フィラーは１種単独で用いられてもよいし、２種以上併用してもよい。また、これらの合金又は金属酸化物が用いられてもよい。電気的安定性の観点から、好ましくはアルミニウム、ステンレス、カーボン、銀、金、銅、チタン及びこれらの混合物であり、より好ましくは銀、金、アルミニウム、ステンレス及びカーボンであり、さらに好ましくはカーボンである。またこれらの導電性フィラーとは、非導電性粒子（セラミック材料や樹脂材料からなる粒子）の周りに導電性材料（上記した導電助剤の材料のうち金属のもの）をメッキ等でコーティングしたものでもよい。
【００４８】
導電性フィラーとして導電性繊維を用いることも可能である。導電性繊維としては、ＰＡＮ系炭素繊維、ピッチ系炭素繊維等の炭素繊維、合成繊維の中に導電性のよい金属や黒鉛を均一に分散させてなる導電性繊維、ステンレス鋼のような金属を繊維化した金属繊維、有機物繊維の表面を金属で被覆した導電性繊維、有機物繊維の表面を導電性物質を含む樹脂で被覆した導電性繊維等が挙げられる。これらの導電性繊維の中では炭素繊維が好ましい。
【００４９】
被覆活物質粒子が有する被覆層が導電性フィラーを含んでいる場合、被覆層の重量は、活物質粒子と被覆用樹脂組成物と必要により用いる導電性フィラーとの合計重量に対して、３〜２５重量％であることが好ましい。
【００５０】
被覆活物質粒子は、特開２０１７−０５４７０３号公報等に記載された公知の方法（被覆用樹脂組成物、活物質粒子及び必要により用いる導電性フィラーを混合すること）等によって製造することができ、被覆用樹脂と必要により用いる導電性フィラーとを混合して得た被覆剤と活物質粒子とを混合することにより製造してもよく、被覆用樹脂、必要により用いる導電性フィラー及び活物質粒子を同時に混合することによって製造してもよい。なお、活物質粒子と被覆用樹脂と必要により用いる導電性フィラーとを混合する場合、混合順序には特に制限はないが、活物質粒子と被覆用樹脂とを混合した後、更に導電性フィラーを加えて更に混合することが好ましい。なお、被覆用樹脂は被覆用樹脂溶液として混合することが好ましく、例えば、活物質粒子を万能混合機に入れて３０〜５００ｒｐｍで撹拌した状態で、被覆用樹脂の溶液を１〜９０分かけて滴下混合し、さらに導電助剤を混合し、撹拌したまま５０〜２００℃に昇温し、０．００７〜０．０４ＭＰａまで減圧した後に１０〜１５０分保持することにより得ることができる。
【００５１】
電極スラリーに用いる電解液としては、リチウムイオン電池の製造に用いられる公知の電解質及び非水溶媒を含有する電解液を使用することができる。
【００５２】
電解質としては、ＬｉＰＦ６、ＬｉＢＦ４、ＬｉＳｂＦ６、ＬｉＡｓＦ６及びＬｉＣｌＯ４等の無機酸のリチウム塩、ＬｉＮ（ＣＦ３ＳＯ２）２、ＬｉＮ（Ｃ２Ｆ５ＳＯ２）２及びＬｉＣ（ＣＦ３ＳＯ２）３等の有機酸のリチウム塩等が挙げられる。これらの内、電池出力及び充放電サイクル特性の観点から好ましいのはＬｉＰＦ６である。
【００５３】
非水溶媒としては、ラクトン化合物、環状又は鎖状炭酸エステル、鎖状カルボン酸エステル、環状又は鎖状エーテル、リン酸エステル、ニトリル化合物、アミド化合物、スルホン、スルホラン等及びこれらの混合物を用いることができる。
【００５４】
非水溶媒は１種を単独で用いてもよいし、２種以上を併用してもよい。
【００５５】
非水溶媒の内、電池出力及び充放電サイクル特性の観点から好ましいのは、ラクトン化合物、環状炭酸エステル、鎖状炭酸エステル及びリン酸エステルであり、より好ましいのはラクトン化合物、環状炭酸エステル、鎖状炭酸エステルおよびこれらの混合液であり、さらに好ましいのは環状炭酸エステル、鎖状炭酸エステル及び環状炭酸エステルと鎖状炭酸エステルとの混合液である。特に好ましいのはプロピレンカーボネート(ＰＣ)、エチレンカーボネート（ＥＣ）、ジエチルカーボネート（ＤＥＣ）及びこれらから選ばれる２種以上の炭酸エステルの混合液である。
【００５６】
電極スラリーは、活物質粒子を電解液に公知の分散装置を用いて混合分散することで得られ、電極スラリーに含まれる活物質粒子の重量は、電解液の重量に基づいて１０〜６０重量％の濃度で分散して調製することが好ましい。なお、電極スラリーに含まれる活物質粒子として前記の被覆活物質粒子を用いた場合には、電極スラリーに含まれる活物質粒子の重量は、被覆活物質粒子の重量を用いて計算される。
【００５７】
正極活物質層５及び負極活物質層６のうち、少なくとも一方が、被覆活物質粒子が有する被覆層に含まれる導電性フィラーとは別に、さらに導電助剤を含んでもよい。導電助剤としては前記導電性フィラーと同じものをもちいることができる。なお、活物質層中に導電性フィラーと導電助剤とが含まれる場合、被覆用樹脂が溶解しない溶媒に活物質層を分散させると導電助剤のみが溶媒に抽出されるので、被覆層に残る導電性フィラーと導電助剤とを分離、区別することができる。
【００５８】
さらに導電助剤を含む正極活物質層５及び負極活物質層６は、活物質粒子、電解液及び導電助剤を混合分散して得られる導電助剤を含んだ電極スラリーを用いることで形成することができる。導電助剤を含む正極活物質層５及び負極活物質層６は活物質粒子の間に導電助剤による導電経路が形成されるため、それによって活物質中での電子移動が良好となる。
【００５９】
本発明において、正極活物質層５及び負極活物質層６の形成に用いる電極スラリーには、公知のリチウムイオン電池に用いられる電極形成用結着剤（結着剤又はバインダともいう）を含まないことが好ましい。ここでいう結着剤としては、リチウムイオン電池の電極において活物質粒子と集電体との結着及び活物質粒子同士の結着を目的として用いられる公知の結着剤（デンプン、ポリフッ化ビニリデン、ポリビニルアルコール、カルボキシメチルセルロース、ポリビニルピロリドン、テトラフルオロエチレン、スチレン−ブタジエンゴム、ポリエチレン及びポリプロピレン等の高分子化合物）等が挙げられる。
【００６０】
電極形成用結着剤は、電極スラリーに含まれる分散媒に溶解又は分散して用いられ、分散媒を揮発させることで固体化して電極活物質同士及び電極活物質と集電体とを強固に固定することで導電経路を維持する必要がある。しかし、被覆活物質粒子を用いる場合は、被覆用樹脂の働きによって活物質粒子を電極内に固定することなく導電経路を維持することができるため、結着剤を添加する必要がない。結着剤を添加しないことによって、活物質粒子が電極内に固定化されないため活物質粒子の体積変化に対する緩和能力が良好となり好ましい。
【００６１】
セパレータ４としては、リチウムイオン電池用の公知のセパレータを使用でき、ポリオレフィン（ポリエチレン及びポリプロピレン等）製の微多孔膜フィルム、ポリオレフィン製多孔性フィルムを積層した多層フィルム、ポリエステル繊維、アラミド繊維、ガラス繊維等からなる不織布、及びそれらの表面にシリカ、アルミナ、チタニア等のセラミック微粒子を付着させたもの等が挙げられる。
【００６２】
正極集電体７及び負極集電体８は一対の集電体であり、リチウムイオン電池用の公知の集電体を制限無く使用することができ、公知の金属集電体及び導電材料と樹脂とから構成されてなる樹脂集電体（特開２０１２−１５０９０５号公報及び国際公開番号ＷＯ２０１５／００５１１６号等に記載されている樹脂集電体）等を好適に用いることができる。
【００６３】
金属集電体としては、例えば、銅、アルミニウム、チタン、ニッケル、タンタル、ニオブ、ハフニウム、ジルコニウム、亜鉛、タングステン、ビスマス、アンチモン及びこれらの金属を１種以上含む合金、並びに、ステンレス合金からなる群から選択される一種以上の金属材料が挙げられる。これらの金属材料は薄板や金属箔等の形態で用いてもよい。また、上記金属材料以外で構成される基材表面にスパッタリング、電着、塗布等の方法により上記金属材料を形成したものを金属集電体として用いてもよい。
【００６４】
前記の樹脂集電体は、導電性を有する高分子材料からなる導電性層を含んでなる集電体であり、導電性樹脂層は導電性を有する高分子材料を公知の方法でシート状に成形することで得ることができる。本発明のリチウムイオン電池には、導電性を有する高分子材料を公知の方法でシート状に成形することで得た導電性樹脂層に更に別の導電性層（金属層または他の導電性樹脂層）が積層されていてもよい。
【００６５】
樹脂集電体が含む導電性樹脂層を構成する導電性を有する高分子材料として、導電性を有さない高分子に導電性フィラーを分散して導電性を付与した高分子材料を用いることができる。
【００６６】
導電性を有さない高分子材料としては、脂肪族ポリオレフィン［ポリフッ化ビニリデン（ＰＶｄＦ）、ポリテトラフルオロエチレン（ＰＴＦＥ）、ポリエチレン（ＰＥ）、ポリプロピレン（ＰＰ）、ポリメチルペンテン（ＰＭＰ）、ポリイソブチレン、ポリブタジエン及びポリメチルペンテン（ＰＭＰ）並びにこれらの共重合体等］、脂環式ポリオレフィン［ポリシクロオレフィン（ＰＣＯ）等］、ポリエステル樹脂［ポリエチレンテレフタレート（ＰＥＴ）等］、ポリエーテルニトリル（ＰＥＮ）、合成ゴム［スチレンブタジエンゴム（ＳＢＲ）等］、アクリル樹脂［ポリアクリロニトリル（ＰＡＮ）、ポリメチルアクリレート（ＰＭＡ）及びポリメチルメタクリレート（ＰＭＭＡ）等］、ポリフッ化ビニリデン（ＰＶｄＦ）、エポキシ樹脂、シリコーン樹脂及びこれらの混合物等が挙げられる。
【００６７】
電気的安定性の観点から、ポリエチレン（ＰＥ）、ポリプロピレン（ＰＰ）、ポリメチルペンテン（ＰＭＰ）及びポリシクロオレフィン（ＰＣＯ）が好ましく、さらに好ましくはポリエチレン（ＰＥ）、ポリプロピレン（ＰＰ）及びポリメチルペンテン（ＰＭＰ）である。
【００６８】
導電性フィラーは、導電性を有する材料から選択される。好ましくは、集電体内のイオン透過を抑制する観点から、電荷移動媒体として用いられるイオンに関して伝導性を有さない材料を用いるのが好ましい。具体的には、カーボン材料、アルミニウム、金、銀、銅、鉄、白金、クロム、スズ、インジウム、アンチモン、チタン、ニッケルなどが挙げられるが、これらに限定されるものではない。
【００６９】
これらの導電性フィラーは１種単独で用いられてもよいし、２種以上併用してもよい。また、ステンレス（ＳＵＳ）等のこれらの合金材が用いられてもよい。耐食性の観点から、好ましくはアルミニウム、ステンレス、カーボン材料、ニッケル、より好ましくはカーボン材料である。また、これらの導電性フィラーは、粒子系セラミック材料や樹脂材料の周りに、上記で示される金属をメッキ等でコーティングしたものであってもよい。
【００７０】
樹脂集電体は、特開２０１２−１５０９０５号公報及び国際公開番号ＷＯ２０１５／００５１１６号等に記載の公知の方法で得ることができ、具体例としては、ポリプロピレンに導電性フィラーとしてアセチレンブラックを５〜２０部分散させた後、熱プレス機で圧延したものが挙げられる。また、その厚みも特に制限されず、公知のものと同様、あるいは適宜変更して適用することができる。
【００７１】
枠体９、１０を構成する材料としては、集電体７、８との表面に固定することが可能であり、電解液に対して耐久性のある材料であれば特に限定されないが、高分子材料、特に熱硬化性樹脂が好ましい。具体的には、エポキシ系樹脂、ポリオレフィン系樹脂、ポリウレタン系樹脂、ポリフッ化ビニリデン樹脂等が挙げられ、耐久性が高く取り扱いが容易であることからエポキシ系樹脂が好ましい。
【００７２】
次に、図５を参照して、本実施形態のリチウムイオン電池Ｌに用いられる単電池１の製造方法について説明する。
【００７３】
まず、図５（ａ）に示すように、略矩形状に切断された負極集電体８の図中上面に負極枠体１０を形成する。負極集電体８の上面に負極枠体１０を形成する手法は任意であるが、一例として、負極集電体８の上面に負極枠体１０を積層する方法があげられる。負極枠体１０を積層する方法としては、スクリーン印刷を用いて所定の場所に枠体１０を構成する材料を印刷する方法、枠体１０を構成する材料を吐出可能なノズル３０を所定箇所に移動制御して所定量の部材を吐出できる機構により負極枠体１０を構成する材料を吐出する手法、所定の型を用いた射出成形等により成形した負極枠体１０を負極集電体８の表面に積層する方法等が好適に挙げられる。この負極枠体１０を形成する際、負極枠体１０の側面１０ｂに係止部１１の爪部１１ａ及び孔部１１ｃを形成するとともに、上面１０ａに係合部１２の突起１２ａ（図５では図略）を形成する。負極枠体１０の側面１０ｂ及び上面１０ａに係合部１２を形成する方法としては、負極集電体８の表面に積層した後に所定の型枠を当てて成形する方法、及び成形した負極枠体１０を負極集電体８の表面に積層する場合には係合部１２の形状を有する型を用いて形成する方法等を用いることができる。
【００７４】
次に、図５（ｂ）に示すように、負極電極活物質と電解液とを含む負極活物質層６を負極枠体１０の内側に形成、配置して負極３を形成する。負極３を形成する手法は任意であり、負極集電体８の表面に負極活物質６を含む負極スラリーを塗布する、負極枠体１０の内側にノズル３１等を用いて負極活物質６を含む負極スラリーを注入するなど、種々の手法が挙げられる。
【００７５】
次に、図５（ｃ）に示すように、負極３を形成する負極活物質６の図中上面を覆い、端部が負極枠体１０の上面１０ａに載置されるように、セパレータ４を載置する。セパレータ４を負極活物質６の上面に載置する手法は任意であり、一例として、真空チャック３２によりセパレータ４の上面を保持し、この真空チャック３２を用いてセパレータ４を負極活物質６の上面に載置した後、チャック３２をセパレータ４から外すような手法が好適に挙げられる。
【００７６】
負極活物質層６を負極枠体１０の内側に形成、配置して負極３を形成する方法としては、予めセパレータ４の表面に負極活物質層６を形成し、それを負極枠体１０の内側にセパレータ４の外周が負極枠体１０の上面１０ａと重なる様に配置する方法も用いることができる。この場合、負極枠体１０の内側への負極活物質層６の形成と負極枠体１０の上面１０ａへのセパレータ４の載置は同時に行われることとなる。なお、セパレータ４の表面への負極活物質層６の形成は、セパレータ４の表面に負極電極活物質と電解液とを含む混合物を塗布し、必要に応じて裏面から電解液を吸引除去することで行うことができる。
【００７７】
次に、図５（ｄ）に示すように、負極枠体１０の上面１０ａにシール部材１５を配置する。シール部材１５を配置する手法も任意であるが、シール部材が液状シール部材である場合には、液状シール部材の吐出量を制御しながらノズル３３から所定量の部材を吐出することによりシール部材１５を負極枠体１０の上面１０ａに配置する手法や、あらかじめ負極枠体１０の上面１０ａにシート状のシール部材を配置しておく手法が挙げられる。
【００７８】
次に、図５（ｅ）に示すように、同様に略矩形状に切断された正極集電体７の図中上面に正極枠体９を形成し、正極電極活物質と電解液とを含む正極活物質５を正極枠体９の内側に形成、配置して正極２を形成する。正極２を形成する手法は、負極３を形成する手法と略同一であるので、ここではその説明を省略する。
【００７９】
次に、図５（ｆ）に示すように、正極２を形成する正極活物質５の図中上面を覆い、端部が正極枠体９の上面９ａに載置されるように、セパレータ４を載置する。セパレータ４を正極活物質５の上面に載置する手法は、セパレータ４を負極活物質６の上面に載置する手法と略同一であるので、ここではその説明を省略する。
【００８０】
そして、図５（ｇ）に示すように、図５（ｆ）に示す工程で製造された正極２を、セパレータ４が下方になるように上下反転させた状態で負極３の上方に配置し積層して、正極枠体９及び負極枠体１０の係止部１１及び係合部１２によりこれら枠体９、１０を互いに係止、係合させ、さらに、シール部材１５により枠体９、１０の上面９ａ、１０ａを封止することで、図５（ｈ）に示すように本実施形態の単電池１を製造することができる。
上述したように本実施形態のリチウムイオン電池Ｌでは、正極活物質層５及び負極活物質層６がそれぞれ内側に形成された正極枠体９及び負極枠体１０に、対向する枠体９、１０に係合可能な係止部１１及び係合部１２が設けられ、正極２及び負極３が、正極枠体９及び負極枠体１０の係止部１１及び係合部１２が互いに係止、係合することで、セパレータ４を介して積層され、単電池１が構成されている。
【００８１】
従って、正極枠体９及び負極枠体１０の係止部１１及び係合部１２を係止させることで、これら枠体９、１０の位置決めを容易に行うことができ、もって、正極２及び負極３の位置ずれを防止するとともに製造工程を簡略化することが可能となる。また、電極活物質層の表面に摩擦が加わることが無いため、電極活物質層の表面が荒れて界面抵抗値が上昇することが無い。
【００８２】
また、本実施形態の単電池１は、正極活物質層５が正極活物質粒子の非結着体であり、負極活物質層６が負極活物質粒子の非結着体であるので、活物質粒子は隣接する活物質粒子との接触を維持したまま動くことが出来る。これにより、リチウムイオン電池Ｌに応力が作用してリチウムイオン電池Ｌが変形した場合であっても、活物質層での亀裂の発生や集電体との界面での剥離を起こすことなく、正極集電体７と負極集電体８との間における導電経路を維持することができ、十分な充放電特性を発揮し続けることができる。
【００８３】
（第２実施形態）
次に、図６を参照して、本発明の第２実施形態であるリチウムイオン電池Ｌについて説明する。図６は、本発明の第２実施形態であるリチウムイオン電池Ｌに用いられる単電池１の要部を示す断面図である。なお、以下の説明において、第１実施形態と同一の構成要素については同一の符号を付し、その説明を簡略化する。
【００８４】
第２実施形態の単電池１では、正極枠体９の上面９ａに、突起１２ａの代わりに、係合部１２としての凹部１２ｃ及び凸部１２ｄが交互に複数形成された凹凸部１２ｅが形成され、さらに、負極枠体１０の上面１０ａに、この凹凸部１２ｅに対応する凸部１２ｆ及び凹部１２ｇが交互に複数形成された凹凸部１２ｈが形成され、これら凹凸部１２ｅ、１２ｈが互いに係合、嵌合することで枠体９、１０が封止されている。この凹凸部１２ｅ、１２ｈは、図６において図示を省略するが、枠体９、１０の上面９ａ、１０ａに無端環状に延在している。
【００８５】
ここで、図６に示す図示例では、第１実施形態におけるシール部材１５が省略されているが、凹凸部１２ｅ、１２ｈの間にシール部材１５を設けてもよい。
【００８６】
以上の構成を有する単電池１において、仮に正極活物質層５または負極活物質層６を構成する電解液が漏洩した場合でも、図６に示すように凹凸部１２ｅ、１２ｈの接触面が折曲されているので、この接触面を通じて電解液が漏洩して枠体９、１０の側面にまで至る距離をかせぐことができる。この結果、実質的に正極活物質層５及び負極活物質層６からの電極組成物の漏洩を抑止することができる。
【００８７】
（変形例）
以上、図面を参照して、本発明の実施の形態を詳述してきたが、具体的な構成は、この実施の形態及び実施例に限らず、本発明の要旨を逸脱しない程度の設計的変更は、本発明に含まれる。
【００８８】
一例として、上述の各実施形態における単電池１では一対のセパレータ４を介して正極２及び負極３を積層していたが、一枚のセパレータ４を介して正極２及び負極３を積層してもよい。例えば、負極３を構成する負極活物質層６の表面のセパレータ４を省略した構成の場合、図５（ｆ）において上下反転する必要のない負極３から活物質等がこぼれる等の不具合は生じない。また、図５においては下にある負極３に対して正極２を上から配置しているが、負極３と正極２とは上下を入れ替えても行ってもよい。
【００８９】
また、上述の各実施形態では外形略矩形板状の単電池１によりリチウムイオン電池Ｌを構成していたが、単電池１の形状は外形略矩形板状に限定されず、例えば図７に示すような不定形（図７に示す例では星形）であってもよい。
【００９０】
さらに、係止部１１及び係合部１２の形状は上述の各実施形態のそれに限定されず、枠体の位置決めを容易に行うことができる形状であれば特段の限定はない。加えて、各実施形態では係止部１１及び係合部１２の双方を設けていたが、係合部または係止部のみの構成であってもよい。
【符号の説明】
【００９１】
Ｌ    リチウムイオン電池
１    単電池
２    正極
３    負極
４    セパレータ
５    正極活物質層
６    負極活物質層
７    正極集電体
８    負極集電体
９    正極枠体
１０    負極枠体
９ａ、１０ａ  上面
９ｂ、１０ｂ  側面
１１    係止部
１２    係合部
【図１】
2020061282.tif 000003
【図２】
2020061282.tif 000004
【図３】
2020061282.tif 000005
【図４】
2020061282.tif 000006
【図５】
2020061282.tif 000007
【図６】
2020061282.tif 000008
【図７】
2020061282.tif 000009